ПЛИТА НА ОСНОВЕ ПОПЕРЕЧНО-СШИТОЙ ПОЛИМОЛОЧНОЙ КИСЛОТЫ И СПОСОБ ЕЕ ПОЛУЧЕНИЯ

1. Плита, содержащая:
смолу на основе поперечно-сшитой полимолочной кислоты и
древесную муку,
при этом указанная древесная мука присутствует в количестве от 50 до 150 массовых частей на 100 массовых частей смолы на основе поперечно-сшитой полимолочной кислоты, и указанная смола на основе поперечно-сшитой полимолочной кислоты получена посредством инициируемого нагреванием или облучением поперечного сшивания.
2. Плита по п. 1, отличающаяся тем, что смола на основе полимолочной кислоты содержит по меньшей мере один из поли-L-лактида, поли-D-лактида и поли-L,D-лактида.
3
3
3. Плита по п. 1, отличающаяся тем, что древесная мука имеет кажущийся удельный вес от 100 кг/м до 500 кг/м и содержит 3,0% или менее воды.
4. Способ получения плиты, включающий:
получение смеси смолы на основе полимолочной кислоты путем смешивания смолы на основе полимолочной кислоты, сшивающего агента и сшивающей добавки;
поперечное сшивание смеси смолы на основе полимолочной кислоты путем инициируемого нагреванием поперечного сшивания;
получение композиции для образования плиты, содержащей смолу на основе поперечно-сшитой полимолочной кислоты и от 50 до 150 массовых частей древесной муки на 100 массовых частей смолы на основе поперечно-сшитой полимолочной кислоты; и
образование плиты путем высокотемпературного формования композиции с последующей пост-обработкой.
5. Способ получения плиты, включающий:
получение смеси смолы на основе полимолочной кислоты путем смешивания смолы на основе полимолочной кислоты и сшивающей добавки;
поперечное сшивание смеси смолы на основе полимолочной кислоты путем поперечного сшивания, вызванного облучением электронным пучком;
получение композиции для образования плиты, содержащей смолу на основе поперечно-сшитой полимолочной кислоты и от 50 до 150 массовых частей древесной муки на 100 массовых частей смолы на основе поперечно-сшитой полимолочной кислоты; и
образование плиты путем высокотемпературного формования композиции с последующей пост-обработкой.
6. Способ по п. 4 или 5, отличающийся тем, что смола на основе полимолочной кислоты содержит по меньшей мере один из поли-L-лактида, поли-D-лактида и поли-L,D-лактида.
7. Способ по п. 4 или 5, отличающийся тем, что древесная мука имеет кажущийся удельный вес от 100 кг/м3 до 500 кг/м3 и содержит 3,0% или менее воды.
8. Способ по п. 4, отличающийся тем, что сшивающий агент присутствует в количестве от 0,01 до 10,0 массовых частей на 100 массовых частей смолы на основе полимолочной кислоты, и содержит по меньшей мере один из т-амилперокси-2-этилгексаноата, 1,1-ди(т-бутилперокси)-3,3,5-триметилциклогексана, перекиси дикумила (DCP), 2,5-диметил-2,5-ди(т-бутилперокси)гексана и т-бутил-(2-этилгексил)монопероксикарбоната.
9. Способ по п. 4 или 5, отличающийся тем, что сшивающая добавка присутствует в количестве от 0,01 до 10,0 массовых частей на 100 массовых частей смолы на основе полимолочной кислоты, и представляет собой триарилцианурат.
10. Способ по п. 4 или 5, отличающийся тем, что смесь смолы на основе полимолочной кислоты дополнительно содержит технологическую добавку.
11. Способ по п. 10, отличающийся тем, что технологическая добавка представляет собой акриловый сополимер.
12. Способ по п. 4, отличающийся тем, что инициируемое нагреванием поперечное сшивание осуществляют при температуре от 120°C до 200°C.
13. Способ по п. 5, отличающийся тем, что облучение электронным пучком осуществляют при облучающей дозе от 10 кГр до 100 кГр.
14. Многослойный настилочный материал, содержащий плиту согласно любому из пп. 1-3.
15. Способ получения многослойного настилочного материала, включающий: способ получения плиты по п. 4 или 5.